(57)【要約】      （修正有）【課題】配向制御層の結晶の異常粒成長を抑制することにより、微細な結晶組織で面に優先的に結晶配向した配向制御層を有する強誘電体薄膜の製造方法を提供する。【解決手段】結晶面が１１１軸方向に配向した基板１０の下部電極１１上に、強誘電体薄膜形成用組成物を塗布し、仮焼した後、焼成して結晶化させて強誘電体薄膜を製造する。組成物を下部電極上に塗布、仮焼して層厚が１ｎｍ〜１００ｎｍの結晶粒径制御層を形成し、この結晶粒径制御層の上に組成物を塗布、仮焼した後、焼成して配向制御層１３を形成する。組成物の塗布量を配向制御層の結晶化後の層厚が３５ｎｍ〜１５０ｎｍの範囲内になるように設定して配向制御層１３の優先的な結晶配向を１００面にする。【選択図】図２
2014168072.tif 000002
【特許請求の範囲】
【請求項１】
結晶面が（１１１）軸方向に配向した下部電極を有する基板の前記下部電極上に、強誘電体薄膜形成用組成物を塗布し、仮焼した後、焼成して結晶化させることにより前記下部電極上に強誘電体薄膜を製造する方法において、
前記強誘電体薄膜形成用組成物を前記下部電極上に塗布、仮焼して層厚が１ｎｍ〜１０ｎｍの結晶粒径制御層を形成し、前記結晶粒径制御層の上に前記強誘電体薄膜形成用組成物を塗布、仮焼した後、焼成して配向制御層を形成し、
前記強誘電体薄膜形成用組成物の塗布量を前記配向制御層の結晶化後の層厚が３５ｎｍ〜１５０ｎｍの範囲内になるように設定して前記配向制御層の優先的な結晶配向を（１００）面にすることを特徴とする強誘電体薄膜の製造方法。
【請求項２】
前記結晶粒径制御層を形成するための仮焼温度が１７５℃〜３１５℃の範囲内にある請求項１記載の強誘電体薄膜の製造方法。
【請求項３】
前記強誘電体薄膜形成用組成物の一部を前記下部電極上に塗布、仮焼、焼成して配向制御層を形成した後に、前記強誘電体薄膜形成用組成物の残部を前記配向制御層上に塗布、仮焼、焼成して前記配向制御層の結晶配向と同じ結晶配向を有する膜厚調整層を形成する請求項１又は２記載の強誘電体薄膜の製造方法。
【請求項４】
前記強誘電体薄膜形成用組成物の残部を塗布した後の前記膜厚調整層を形成するための仮焼温度が２００℃〜４５０℃の範囲内にある請求項３記載の強誘電体薄膜の製造方法。
【請求項５】
前記強誘電体薄膜がＰｂ含有ペロブスカイト型酸化物であり、前記強誘電体薄膜形成用組成物がβ−ジケトン類及び多価アルコール類を含んでいる請求項１ないし４いずれか１項に記載の強誘電体薄膜の製造方法。
【請求項６】
前記β−ジケトン類がアセチルアセトンであり、前記多価アルコール類がプロピレングリコールである請求項５記載の強誘電体薄膜の製造方法。
【請求項７】
請求項１ないし６いずれか１項に記載の方法により製造された（１００）面に優先的に結晶配向した強誘電体薄膜。
【請求項８】
請求項７記載の強誘電体薄膜を有する薄膜コンデンサ、キャパシタ、ＩＰＤ、ＤＲＡＭメモリ用コンデンサ、積層コンデンサ、トランジスタのゲート絶縁体、不揮発性メモリ、焦電型赤外線検出素子、圧電素子、電気光学素子、アクチュエータ、共振子、超音波モータ、又はＬＣノイズフィルタ素子の複合電子部品。
【発明の詳細な説明】
【技術分野】
【０００１】
本発明は、（１００）面に優先的に結晶配向が制御された強誘電体薄膜を簡便に製造する方法に関する。
【背景技術】
【０００２】
近年、電子デバイスサイズの更なる縮小化の要求から、強誘電体薄膜をキャパシタや圧電素子として用いた開発が盛んである。
【０００３】
ジルコン酸チタン酸鉛（ＰＺＴ）はペロブスカイト構造を有し、優れた誘電特性を示す強誘電体である。このＰＺＴを誘電体薄膜材料とした薄膜キャパシタを得るためには、成膜プロセスが安価であり、基板面内で均一な膜組成が得られるため、ゾルゲル液を用いたＣＳＤ（chemical solution deposition）法が注目されている。
【０００４】
このような強誘電体薄膜をゾルゲル液を用いたＣＳＤ法により成膜するにあたって、基板上に、結晶面が（１１１）軸方向に配向した白金やイリジウムを下部電極として形成し、この下部電極の上に強誘電体薄膜を形成することで、下部電極の（１１１）軸方向に依存して、（１１１）面を優先的に結晶配向させた強誘電体薄膜を得ることが可能であった。このような（１１１）面を優先的に結晶配向させた強誘電体薄膜は、高い絶縁耐圧と高い寿命信頼性を保有するため、ＩＰＤ（Integrated Passive Device）や不揮発性メモリ等の用途に適する。
【０００５】
また、（１１１）軸方向に配向した下部電極の上に、（１００）面や（１１０）面を優先的に結晶配向させるためには、強誘電体薄膜とは異なる物質をシード層として用いたり、強誘電体薄膜とは異なる物質を下部電極の影響を受け難くするバッファ層として導入したりすることが知られている。（１００）面を優先的に結晶配向させた強誘電体薄膜は、大きなｅ31圧電定数を保有するため、アクチュエータ等の用途に適する。更に（１１０）面を優先的に結晶配向させた強誘電体薄膜は、大きな誘電率を保有するため、キャパシタ等の用途に適する。
【０００６】
バッファ層を導入する技術として、強誘電体膜の製造方法が開示されている（例えば、特許文献１参照。）。この強誘電体膜の製造方法は、基板上に所定の結晶面に配向した下地膜を形成する工程と、下地膜上に炭素膜を形成する工程と、炭素膜上に強誘電体材料を含むアモルファス薄膜を形成する工程と、アモルファス薄膜を加熱して結晶化することにより、下地膜上に強誘電体膜を形成する工程と、を具備する。この方法により製造された強誘電体膜は、所定の結晶面と異なる結晶面に配向され、強誘電体材料は、ペロブスカイト及びビスマス層状構造酸化物、超伝導酸化物、タングステンブロンズ構造酸化物、ＣａＯ、ＢａＯ、ＰｂＯ、ＺｎＯ、ＭｇＯ、Ｂ2Ｏ3、Ａｌ2Ｏ3、Ｙ2Ｏ3、Ｌａ2Ｏ3、Ｃｒ2Ｏ3、Ｂｉ2Ｏ3、Ｇａ2Ｏ3、ＺｒＯ2、ＴｉＯ2、ＨｆＯ2、ＮｂＯ2、ＭｏＯ3、ＷＯ3及びＶ2Ｏ5からなる群から選択される少なくとも１種の材料、少なくとも１種の材料にＳｉＯ2を含む材料、及び、少なくとも１種の材料にＳｉＯ2及びＧｅＯ2を含む材料の少なくとも１つからなる。上記特許文献１では、バッファ層として形成された炭素膜の膜厚を調整することで、この炭素膜の上に形成する強誘電体膜の結晶配向性を制御している。具体的には、炭素膜であるＤＬＣ（ダイヤモンドライクカーボン）膜の膜厚ｘが０ｎｍ＜ｘ＜１０ｎｍのとき、ＰＺＴの配向性が（１１１）面＋（００１）面配向、ＤＬＣ膜の膜厚ｘがｘ＝１０ｎｍのとき、ＰＺＴの配向性が（００１）面配向、ＤＬＣ膜の膜厚ｘが１０ｎｍ＜ｘ＜１００ｎｍのとき、ＰＺＴの配向性が（００１）面＋（１１０）面配向、ＤＬＣ膜の膜厚ｘがｘ＝１００ｎｍのとき、ＰＺＴの配向性が（１１０）面配向、及びＤＬＣ膜の膜厚ｘが１００ｎｍ＜ｘのとき、ＰＺＴの配向性が弱い（１１０）面配向と、その結晶配向性を制御していることが示されている。
【０００７】
また、上記特許文献１には、（１１１）配向させた下地電極の上に、（００１）方向に強く自己配向するＬａＮｉＯ3を積層したものをバッファ層として用いることで、その上部に（００１）配向したＰＺＴ膜を得ることができると記載されている。
【０００８】
しかしながら、上記特許文献１に示される方法では、シード層やバッファ層を導入するなど、複雑な工程を踏まなければならず、また、このようなシード層やバッファ層が含まれることで、強誘電体薄膜の特性を劣化させたり、汚染等を生じるおそれがあった。
【０００９】
また、強誘電体薄膜の結晶配向性を制御する方法として、結晶面が（１１１）軸方向に配向した白金基板上にＰＺＴ又はＰＬＺＴの前駆体溶液を塗布し、加熱して強誘電体薄膜を形成する方法において、該前駆体溶液を基板上に塗布した後、まず所望の結晶配向をもたらす１５０〜５５０℃の温度範囲で熱処理を行い、その後５５０〜８００℃で焼成して結晶化させることにより、薄膜の結晶面を熱処理温度に従った特定軸方向に優先的に配向させることを特徴とする強誘電体薄膜の結晶配向性制御方法が開示されている（例えば、特許文献２参照。）。この特許文献２では、仮焼成に相当する熱処理の温度範囲によって、強誘電体薄膜の結晶配向性を制御し、下部電極上に結晶配向性を制御した強誘電体薄膜をシード層やバッファ層を導入することなく、直接形成している。具体的には、１５０〜２５０℃の熱処理で（１１１）面が優先的に配向、２５０〜３５０℃の熱処理で（１１１）面と（１００）面が優先的に配向、及び４５０〜５５０℃の熱処理で（１００）面と（２００）面が優先的に配向と、その結晶配向性を制御していることが示されている。
【００１０】
また、Ｐｂ含有ペロブスカイト型強誘電体薄膜の膜厚が薄い場合、結晶核の発生密度が少なくなって、結晶が異常粒成長する場合があり、結晶粒径を制御することは困難であった。このように異常粒成長した強誘電体薄膜は絶縁特性に劣る場合があり、その品質に問題があった。
【先行技術文献】
【特許文献】
【００１１】
【特許文献１】特開２０１１−２９３９９号公報（請求項７、段落［０００３］、［００２２］〜［００２６］、［００３９］、図１）
【特許文献２】特開平６−１１６０９５号公報（請求項１〜４、段落［０００５］、［０００６］、図１）
【発明の概要】
【発明が解決しようとする課題】
【００１２】
しかし、上記特許文献２に示される方法では、得られる優先配向が、（１１１）面及び（１００）面、或いは（１００）面及び（２００）面と、優先配向が複数の配向面となるため、その用途が限られる、或いは、特定用途に用いたとしてもその性能を十分に発揮することができていなかった。
【００１３】
本発明の目的は、配向制御層の結晶の異常粒成長を抑制することにより、微細な結晶組織で（１００）面に優先的に結晶配向した配向制御層を有する強誘電体薄膜の製造方法を提供することにある。
【００１４】
本発明の別の目的は、（１００）面に優先的に結晶配向が制御された強誘電体薄膜の膜厚をその用途に合わせて任意に調整することが可能な、強誘電体薄膜の製造方法を提供することにある。
【課題を解決するための手段】
【００１５】
本発明者等は、上記従来の優先配向させた強誘電体薄膜について鋭意検討し、強誘電体薄膜をゾルゲル法を用いて形成する際、結晶面が（１１１）軸方向に配向した下部電極を有する基板の下部電極上に、強誘電体薄膜形成用組成物を塗布し、乾燥・仮焼成して得られたゲル膜を本焼成して結晶化させた層厚を、ある特定の範囲内にすることで、シード層やバッファ層を設けることなく、下部電極の（１１１）軸方向に依存しない、（１００）面に優先的に結晶配向が制御された強誘電体薄膜を簡便に得ることができること、また、上記得られた（１００）面に優先的に結晶配向が制御された強誘電体薄膜を下地層として用い、この下地層の上に更に強誘電体薄膜を形成すると、膜厚に関わらず、下地層の結晶配向と同じ結晶配向を有する強誘電体薄膜を得ることができること、更に、（１００）面に優先的に結晶配向が制御された強誘電体薄膜を形成する前に、核の発生密度を高める層として、結晶粒径制御層を導入することで、結晶の異常粒成長を抑制し、微細な結晶組織で（１００）面に優先的に結晶配向が制御された強誘電体薄膜を得ることができること、をそれぞれ見出し、本発明を完成させた。
【００１６】
本発明の第１の観点は、図２に示すように、結晶面が（１１１）軸方向に配向した下部電極１１を有する基板１０の下部電極１１上に、強誘電体薄膜形成用組成物を塗布し、加熱して結晶化させることにより下部電極１１上に強誘電体薄膜を製造する方法において、強誘電体薄膜形成用組成物を下部電極１１上に塗布、仮焼して層厚が１ｎｍ〜１０ｎｍの結晶粒径制御層１２を形成し、この結晶粒径制御層１２の上に強誘電体薄膜形成用組成物を塗布、仮焼した後、焼成して配向制御層を形成し、強誘電体薄膜形成用組成物の塗布量を配向制御層１３の結晶化後の層厚が３５ｎｍ〜１５０ｎｍの範囲内になるように設定して配向制御層１３の優先的な結晶配向を（１００）面にすることを特徴とする。
【００１７】
本発明の第２の観点は、第１の観点に基づく発明であって、結晶粒径制御層１２を形成するための仮焼温度が１７５℃〜３１５℃の範囲内にあることを特徴とする。
【００１８】
本発明の第３の観点は、第１の観点又は第２の観点に基づく発明であって、強誘電体薄膜形成用組成物の一部を下部電極１１上に塗布、仮焼、焼成して配向制御層１３を形成した後に、強誘電体薄膜形成用組成物の残部を配向制御層１３上に塗布、仮焼、焼成して配向制御層１３の結晶配向と同じ結晶配向を有する膜厚調整層１４を形成することを特徴とする。
【００１９】
本発明の第４の観点は、第３の観点に基づく発明であって、強誘電体薄膜形成用組成物の残部を塗布した後の膜厚調整層１４を形成するための仮焼温度が２００℃〜４５０℃の範囲内にあることを特徴とする。
【００２０】
本発明の第５の観点は、第１の観点ないし第４の観点のいずれか１つの観点に基づく発明であって、更に強誘電体薄膜がＰｂ含有ペロブスカイト型酸化物であり、強誘電体薄膜形成用組成物がβ−ジケトン類及び多価アルコール類を含んでいることを特徴とする。
【００２１】
本発明の第６の観点は、第５の観点に基づく発明であって、β−ジケトン類がアセチルアセトンであり、多価アルコール類がプロピレングリコールであることを特徴とする。
【００２２】
本発明の第７の観点は、第１の観点ないし第６の観点のいずれか１つの観点に基づく方法により製造された（１００）面に優先的に結晶配向した強誘電体薄膜である。
【００２３】
本発明の第８の観点は、第７の観点に基づく強誘電体薄膜を有する薄膜コンデンサ、キャパシタ、ＩＰＤ、ＤＲＡＭメモリ用コンデンサ、積層コンデンサ、トランジスタのゲート絶縁体、不揮発性メモリ、焦電型赤外線検出素子、圧電素子、電気光学素子、アクチュエータ、共振子、超音波モータ、又はＬＣノイズフィルタ素子の複合電子部品である。
【発明の効果】
【００２４】
本発明の第１の観点では、結晶面が（１１１）軸方向に配向した下部電極を有する基板の下部電極上に、強誘電体薄膜形成用組成物を塗布し、仮焼して層厚が１ｎｍ〜１０ｎｍの結晶粒径制御層を形成し、前記結晶粒径制御層の上に前記強誘電体薄膜形成用組成物を塗布、仮焼した後、焼成して配向制御層を形成し、前記強誘電体薄膜形成用組成物の塗布量を前記配向制御層の結晶化後の層厚が３５ｎｍ〜１５０ｎｍの範囲内になるように設定して前記配向制御層の優先的な結晶配向を（１００）面にする。このように、結晶粒径制御層を形成した後で、この結晶粒径制御層の上に配向制御層を設けることにより、配向制御層の結晶の異常粒成長が抑制でき、この結果、配向制御層を微細な結晶組織で（１００）面に優先的に結晶配向させることができる。
【００２５】
本発明の第２の観点では、結晶粒径制御層を形成するための仮焼温度が１７５℃〜３１５℃の範囲内にあるようにすることで、１７５℃〜３１５℃の間で（１００）配向をした初期核を生成させることができる。
【００２６】
本発明の第３の観点では、配向制御層を形成した後で、配向制御層の結晶配向と同じ結晶配向を有する膜厚調整層を形成することで、（１００）面に優先的に結晶配向が制御された強誘電体薄膜の膜厚をその用途に合わせて任意に調整することができる。
【図面の簡単な説明】
【００２７】
【図１】本発明の参考の実施形態である基板上に形成した強誘電体薄膜の断面図である。
【図２】本発明の実施形態である基板上に形成した強誘電体薄膜の断面図である。
【図３】実施例１、２、５、６、９、１１、１２、１３、１５、１６、１９、２０のＸＲＤパターンを示す図である。なお、実施例１、２、５、６、９、１１は実施例でなく、参考実施例である。
【図４】比較例１、２、３のＸＲＤパターンを示す図である。なお、比較例２、３は参考比較例である。
【図５】参考実施例９の表面ＳＥＭ像（倍率１００００倍）である。
【図６】実施例１３の表面ＳＥＭ像（倍率５００００倍）である。
【発明を実施するための形態】
【００２８】
次に本発明を実施するための形態を図面に基づいて説明する。
本発明は、図２に示すように、結晶面が（１１１）軸方向に配向した下部電極１１を有する基板１０の下部電極１１上に、強誘電体薄膜形成用組成物を塗布し、加熱して結晶化させることにより下部電極１１上に強誘電体薄膜１３を製造する方法の改良である。
【００２９】
本発明の特徴ある構成は、強誘電体薄膜形成用組成物を下部電極１１上に塗布、仮焼して層厚が１ｎｍ〜１０ｎｍの結晶粒径制御層１２を形成し、この結晶粒径制御層１２の上に強誘電体薄膜形成用組成物を塗布、仮焼した後、焼成して配向制御層を形成し、強誘電体薄膜形成用組成物の塗布量を配向制御層１３の結晶化後の層厚が３５ｎｍ〜１５０ｎｍの範囲内になるように設定して配向制御層１３の優先的な結晶配向を（１００）面にするところにある。このように、形成する配向制御層１３の結晶化後の層厚を３５ｎｍ〜１５０ｎｍの範囲内にすることで、（１００）面に優先的に結晶配向が制御された強誘電体薄膜をシード層やバッファ層を設けることなく、簡便に得ることができる。このように、結晶化後の層厚を上記範囲内にすることで、得られる配向制御層１３を（１００）面に優先的に結晶配向させることができるのは、表面エネルギーが最小になるように自己配向することによるものと推察される。配向制御層１３の結晶化後の層厚は３５ｎｍ〜１５０ｎｍである。３５ｎｍ未満では（１１０）配向などの他の配向となるため好ましくなく、１５０ｎｍを超えると同様に他の配向となるため好ましくないからである。更に好ましくは４５ｎｍ〜９０ｎｍである。この好ましい範囲の理由は、４５ｎｍ未満では仮焼条件の最適な温度幅が狭く安定して（１００）配向を得るのが困難であるからであり、９０ｎｍを超えると同様に仮焼の最適温度が狭くなるためであるからである。また結晶粒径制御層１２を形成した後で、この結晶粒径制御層１２の上に配向制御層を設けることによって、核の発生密度が高められるので、配向制御層１３の結晶の異常粒成長が抑制することができ、結果として、微細な結晶組織で（１００）面に優先的に結晶配向した配向制御層１３を得ることができる。
【００３０】
なお、図１は本発明の特徴ある結晶粒径制御層を有しない参考の実施形態である基板上に形成した強誘電体薄膜を示す断面図である。
【００３１】
強誘電体薄膜を製造する基板１０としては、シリコン基板やサファイア基板などの耐熱性基板が用いられる。また、この基板１０上に形成する結晶面が（１１１）軸方向に配向した下部電極１１としては、ＰｔやＩｒ、Ｒｕなどの導電性を有し、強誘電体薄膜と反応しない材料が用いられる。製造する強誘電体薄膜はＰｂ含有ペロブスカイト型酸化物であることが好適であり、ＰＺＴやＰＬＺＴ、ＰＭｎＺＴ、ＰＮｂＺＴなどが挙げられる。
【００３２】
強誘電体薄膜形成用組成物は、複合金属酸化物を構成するための原料が所望の金属原子比を与えるような割合となるように、有機溶媒中に溶解している有機金属化合物溶液からなる。
【００３３】
複合金属酸化物原料は、Ｐｂ、Ｌａ、Ｚｒ及びＴｉの各金属元素に、有機基がその酸素又は窒素原子を介して結合している化合物が好適である。例えば、金属アルコキシド、金属ジオール錯体、金属トリオール錯体、金属カルボン酸塩、金属β−ジケトネート錯体、金属β−ジケトエステル錯体、金属β−イミノケト錯体、及び金属アミノ錯体からなる群より選ばれた１種又は２種以上が例示される。特に好適な化合物は、金属アルコキシド、その部分加水分解物、有機酸塩である。このうち、Ｐｂ化合物、Ｌａ化合物としては、酢酸塩（酢酸鉛：Ｐｂ(ＯＡｃ）2、酢酸ランタン：Ｌａ(ＯＡｃ）3）、鉛ジイソプロポキシド：Ｐｂ(ＯｉＰｒ）2、ランタントリイソプロポキシド：Ｌａ(ＯｉＰｒ）3などが挙げられる。Ｔｉ化合物としては、チタンテトラエトキシド：Ｔｉ(ＯＥｔ）4、チタンテトライソプロポキシド：Ｔｉ(ＯｉＰｒ）4、チタンテトラｎ−ブトキシド：Ｔｉ(ＯｉＢｕ）4、チタンテトライソブトキシド：Ｔｉ(ＯｉＢｕ）4、チタンテトラｔ−ブトキシド：Ｔｉ(ＯｔＢｕ）4、チタンジメトキシジイソプロポキシド：Ｔｉ(ＯＭｅ）2(ＯｉＰｒ）2などのアルコキシドが挙げられる。Ｚｒ化合物としては、上記Ｔｉ化合物と同様なアルコキシド類が好ましい。金属アルコキシドはそのまま使用しても良いが、分解を促進させるためにその部分加水分解物を使用しても良い。
【００３４】
強誘電体薄膜形成用組成物を調製するには、これらの原料を所望の強誘電体薄膜組成に相当する比率で適当な溶媒に溶解して、塗布に適した濃度に調製する。
【００３５】
この調整は、典型的には、以下のような液合成フローによって、前駆溶液となる強誘電体薄膜形成用組成物を得ることができる。反応容器に、Ｚｒ源（例えばＺｒテトラｎ−ブトキシド）と、Ｔｉ源（例えばＴｉイソプロポキシド）と、安定化剤（例えばアセチルアセトン）を入れて、窒素雰囲気中で還流する。その次に還流後の化合物にＰｂ源（例えば酢酸鉛三水和物）とを添加するとともに、溶剤（例えばプロピレングリコール）を添加し、窒素雰囲気中で還流し、減圧蒸留して副生成物を除去した後、この溶液に更にプロイソグリコールを添加して濃度を調節し、更に、この溶液にｎ−ブタノールを添加する。この結果、当該強誘電体薄膜形成用組成物を得る。
【００３６】
ここで用いる強誘電体薄膜形成用組成物の溶媒は、使用する原料に応じて適宜決定されるが、一般的には、カルボン酸、アルコール（例えば、多価アルコールであるプロピレングリコール）、エステル、ケトン類（例えば、アセトン、メチルエチルケトン）、エーテル類（例えば、ジメチルエーテル、ジエチルエーテル）、シクロアルカン類（例えば、シクロヘキサン、シクロヘキサノール）、芳香族系（例えば、ベンゼン、トルエン、キシレン）、その他テトラヒドロフランなど、或いはこれらの２種以上の混合溶媒を用いることができる。
【００３７】
カルボン酸としては、具体的には、ｎ−酪酸、α−メチル酪酸、ｉ−吉草酸、２−エチル酪酸、２，２−ジメチル酪酸、３，３−ジメチル酪酸、２，３−ジメチル酪酸，３−メチルペンタン酸、４−メチルペンタン酸、２−エチルペンタン酸、３−エチルペンタン酸、２，２−ジメチルペンタン酸、３，３−ジメチルペンタン酸、２，３−ジメチルペンタン酸、２−エチルヘキサン酸、３−エチルヘキサン酸を用いるのが好ましい。
【００３８】
また、エステルとしては、酢酸エチル、酢酸プロピル、酢酸ｎ−ブチル、酢酸ｓｅｃ−ブチル、酢酸ｔｅｒｔ−ブチル、酢酸イソブチル、酢酸ｎ−アミル、酢酸ｓｅｃ−アミル、酢酸ｔｅｒｔ−アミル、酢酸イソアミルを用いるのが好ましく、アルコールとしては、１−プロパノール、２−プロパノール、１−ブタノール、２−ブタノール、イソ−ブチルアルコール、１−ペンタノール、２−ペンタノール、２−メチル−２−ペンタノール、２−メトキシエタノールを用いるのが好適である。
【００３９】
なお、強誘電体薄膜形成用組成物の有機金属化合物溶液中の有機金属化合物の合計濃度は、金属酸化物換算量で０．１〜２０質量％程度とすることが好ましい。
【００４０】
この有機金属化合物溶液中には、必要に応じて安定化剤として、β−ジケトン類（例えば、アセチルアセトン、ヘプタフルオロブタノイルピバロイルメタン、ジピバロイルメタン、トリフルオロアセチルアセトン、ベンゾイルアセトン等）、β−ケトン酸類（例えば、アセト酢酸、プロピオニル酢酸、ベンゾイル酢酸等）、β−ケトエステル類（例えば、上記ケトン酸のメチル、プロピル、ブチル等の低級アルキルエステル類）、オキシ酸類（例えば、乳酸、グリコール酸、α−オキシ酪酸、サリチル酸等）、上記オキシ酸の低級アルキルエステル類、オキシケトン類（例えば、ジアセトンアルコール、アセトイン等）、ジオール、トリオール、高級カルボン酸、アルカノールアミン類（例えば、ジエタノールアミン、トリエタノールアミン、モノエタノールアミン）、多価アミン等を、（安定化剤分子数）／（金属原子数）で０．２〜３程度添加しても良い。
【００４１】
強誘電体薄膜形成用組成物はβ−ジケトン類及び多価アルコール類を含んでいることが好適である。このうち、β−ジケトン類としてはアセチルアセトンが、多価アルコール類としてはプロピレングリコールが特に好ましい。
【００４２】
上記調製された有機金属化合物溶液を濾過処理等によって、パーティクルを除去して、粒径０．５μｍ以上（特に０．３μｍ以上とりわけ０．２μｍ以上）のパーティクルの個数を溶液１ｍＬ当り５０個以下（５０個／ｍＬ以下）とするのが好ましい。有機金属化合物溶液中の粒径０．５μｍ以上のパーティクルの個数が５０個／ｍＬを超えると、長期保存安定性が劣るものとなる。この有機金属化合物溶液中の粒径０．５μｍ以上のパーティクルの個数は少ない程好ましく、特に３０個／ｍＬ以下であることが好ましい。
【００４３】
上記パーティクル個数となるように、調製後の有機金属化合物溶液を処理する方法は特に限定されるものではないが、例えば、次のような方法が挙げられる。第１の方法としては、市販の０．２μｍ孔径のメンブランフィルターを使用し、シリンジで圧送する濾過法である。第２の方法としては、市販の０．０５μｍ孔径のメンブランフィルターと加圧タンクを組み合せた加圧濾過法である。第３の方法としては、上記第２の方法で使用したフィルターと溶液循環槽を組み合せた循環濾過法である。
【００４４】
いずれの方法においても、溶液圧送圧力によって、フィルターによるパーティクル捕捉率が異なる。圧力が低いほど捕捉率が高くなることは一般的に知られており、特に、第１の方法、第２の方法について、粒径０．５μｍ以上のパーティクルの個数を５０個以下とする条件を実現するためには、溶液を低圧で非常にゆっくりとフィルターに通すのが好ましい。
【００４５】
強誘電体薄膜形成用組成物を用いて強誘電体薄膜を形成するには、（１１１）軸方向に配向した下部電極の上に、上記組成物をスピンコート、ディップコート、ＬＳＭＣＤ（Liquid Source Misted Chemical Deposition）法等の塗布法を用いて塗布し、ホットプレートなどを用いて乾燥・仮焼成を行い、塗布から乾燥・仮焼成までの工程を繰り返して、所望の範囲内の層厚のゲル膜を形成してから、一括で本焼成することにより得られる。
【００４６】
乾燥・仮焼成は、溶媒を除去するとともに有機金属化合物を熱分解又は加水分解して複合酸化物に転化させるために行うことから、空気中、酸化雰囲気中、又は含水蒸気雰囲気中で行う。空気中での加熱でも、加水分解に必要な水分は空気中の湿気により十分に確保される。この加熱は、溶媒の除去のための低温加熱と、有機金属化合物の分解のための高温加熱の２段階で実施しても良い。
【００４７】
本焼成は、乾燥・仮焼成で得られた薄膜を結晶化温度以上の温度で焼成して結晶化させるための工程であり、これにより強誘電体薄膜が得られる。この結晶化工程の焼成雰囲気はＯ2、Ｎ2、Ａｒ、Ｎ2Ｏ又はＨ2等或いはこれらの混合ガス等が好適である。
【００４８】
乾燥・仮焼成は、１５０〜５５０℃、１〜１０分間程度行われる。ここで、上記の温度範囲に関し、上記結晶粒径制御層を強誘電体薄膜中に導入しない参考の実施形態の場合は、１５０℃〜２００℃又は２８５℃〜３１５℃の範囲内とすることが望ましい。これは、２５０℃前後の温度では膜の加熱温度が適当でなく、基板と膜の界面に（１００）配向である初期核が生成されないからである。一方、本実施の形態である結晶粒径制御層を強誘電体薄膜中に導入する場合は、１７５℃〜３１５℃の範囲内とすることが望ましい。これは、結晶化温度の低い結晶粒径制御層を導入したことにより１７５℃〜３１５℃の間で（１００）配向した初期核が生成されるからである。
【００４９】
本焼成は４５０〜８００℃で１〜６０分間程度行われる。本焼成は、急速加熱処理（ＲＴＡ処理）で行っても良い。ＲＴＡ処理で本焼成する場合、その昇温速度を１０〜１００℃／秒とすることが好ましい。
【００５０】
結晶粒径制御層１２としては、チタン酸鉛、チタン酸ジルコン酸鉛、ジルコン酸鉛等が挙げられる。また、結晶粒径制御層１２の層厚は１ｎｍ〜１０ｎｍが好ましい。結晶粒径制御層１２の層厚を上記範囲内としたのは、１０ｎｍを超えると、核の発生密度の向上効果が得られず、結果として微細な結晶組織が得られないためである。
【００５１】
結晶粒径制御層１２は、上述した配向制御層１３を形成するのと同様に、（１１１）軸方向に配向した下部電極の上に、結晶粒径制御層用組成物をスピンコート、ディップコート、ＬＳＭＣＤ（Liquid Source Misted Chemical Deposition）法等の塗布法を用いて塗布し、ホットプレートなどを用いて大気雰囲気中、１５０〜５５０℃、１〜１０分間乾燥・仮焼成を行い、塗布から乾燥・仮焼成までの工程を繰り返して、所望の範囲内の層厚のゲル膜を形成することにより得られる。この結晶粒径制御層１２を設ける場合には、配向制御層１３は結晶粒径制御層１２の上に形成される。
【００５２】
また、配向制御層１３を形成した後に、この配向制御層１３を下地層として、下地層の上に更に下地層の結晶配向と同じ結晶配向を有する膜厚調整層１４を形成することが好適である。下地層の上に膜厚調整層１４を形成することで、配向制御層１３の優先配向面に倣って、配向制御層１３と同じ傾向の結晶配向面が形成されるため、この膜厚調整層１４によって、配向制御層により（１００）面に優先的に結晶配向が制御された強誘電体薄膜の膜厚をその用途に合わせて任意に調整することが可能となる。
【００５３】
膜厚調整層１４は、配向制御層１３と同種のＰｂ含有ペロブスカイト型強誘電体膜である。膜厚調整層１４の層厚は５０００ｎｍ未満が好ましい。膜厚調整層１４の層厚を上記範囲内としたのは、５０００ｎｍ以上ではプロセス時間が長くなることと、配向制御層１３の優先配向面に倣う傾向が小さくなり、結果として、（１００）面の配向度が小さくなるためである。
【００５４】
膜厚調整層１４は、上述した配向制御層１３を形成するのと同様に、配向制御層１３の上に、膜厚調整層用組成物をスピンコート、ディップコート、ＬＳＭＣＤ（Liquid Source Misted Chemical Deposition）法等の塗布法を用いて塗布し、ホットプレートなどを用いて大気雰囲気中、１５０〜５５０℃、１〜１０分間乾燥・仮焼成を行い、塗布から乾燥・仮焼成までの工程を繰り返して、所望の範囲内の膜厚のゲル膜を形成してから、酸素雰囲気中、４５０〜８００℃、１〜６０分間本焼成することにより得られる。
【００５５】
このようにして製造された本発明の強誘電体薄膜は、（１００）面に優先的に結晶配向が制御されたものとなり、大きなｅ31圧電定数をもつ。
【００５６】
また、本発明の強誘電体薄膜は、薄膜コンデンサ、キャパシタ、ＩＰＤ、ＤＲＡＭメモリ用コンデンサ、積層コンデンサ、トランジスタのゲート絶縁体、不揮発性メモリ、焦電型赤外線検出素子、圧電素子、電気光学素子、アクチュエータ、共振子、超音波モータ、又はＬＣノイズフィルタ素子の複合電子部品における構成材料として使用することができる。
【実施例】
【００５７】
次に本発明の実施例を比較例とともに詳しく説明する。以下に示す実施例１〜１１は実施例ではなく参考実施例であり、比較例２、３は参考比較例である。
【００５８】
＜結晶粒径制御層用組成物、配向制御層用組成物及び膜厚調整層用組成物の調製＞
これらの組成物の液合成フローは、典型的には以下のプロセスに従った。
【００５９】
まず、反応容器にジルコニウムテトラｎ−ブトキシド（Zr源）及び／又はチタニウムテトライソプロポキシド（Ti源）と、アセチルアセトン（安定化剤）とを入れて、窒素雰囲気中で還流した。次いでこの化合物に酢酸鉛３水和物（Pb源）とを添加するとともに、プロピレングリコール（溶剤）を添加し、窒素雰囲気中で還流し、減圧蒸留して副生成物を除去した後に、この溶液に更にプロピレングリコールを添加して濃度を調節し、更にこの溶液にｎ-ブタノールを添加することで、前駆溶液となる上記組成物を得た。
【００６０】
また、組成物の液合成フローは、具体的には以下のプロセスに従った。
【００６１】
まず、反応容器にＴｉイソプロポキシド(Ｔｉ源)と、アセチルアセトン（安定化剤）を入れて、窒素雰囲気中で還流した。次いでこの化合物に酢酸鉛３水和物（Ｐｂ源）とを添加するとともに、プロピレングリコール（溶剤）を添加し、窒素雰囲気中で還流し、減圧蒸留して副生成物を除去した後に、この溶液に更にプロピレングリコールを添加して濃度を調節し、更に、希釈アルコールを添加することで、以下の表１、表２に示す各濃度に調整された、酸化物換算で各金属比がＰｂ／Ｔｉ＝１２５／１００の金属化合物を含有する結晶粒径制御層用組成物を得た。
【００６２】
まず、反応容器にＺｒテトラｎ−ブトキシド(Ｚ源)と、Ｔｉイソプロポキシド(Ｔｉ源)と、アセチルアセトン（安定化剤）とを入れて、窒素雰囲気中で還流した。次いでこの化合物に酢酸鉛３水和物(Ｐｂ源)とを添加するとともに、プロピレングリコール（溶剤）を添加し、窒素雰囲気下で還流し、減圧蒸留して副生成物を除去した後に、この溶液に更にプロピレングリコールを添加して濃度を調節し、更に、希釈アルコールを添加することで、以下の表１、表２に示す所望の濃度に調整された、酸化物換算で各金属比がＰｂ／Ｚｒ／Ｔｉ＝１１０／５２／４８の金属化合物を含有する配向制御層用組成物、膜厚調整層用組成物を得た。上記結晶粒径制御層用組成物、配向制御層用組成物及び膜厚調整層用組成物を構成する各有機金属化合物溶液は、市販の０．２μｍ孔径のメンブランフィルターを使用し、シリンジで圧送して濾過することにより粒径０．５μｍ以上の個数がそれぞれ溶液１ｍＬ当たり１個、２個及び１個であった。
【００６３】
【表１】
2014168072.tif 000003
【００６４】
【表２】
2014168072.tif 000004
【００６５】
＜実施例１＞
基板として、表面にスパッタリング法にてＰｔ下部電極膜を形成した６インチシリコン基板を用意した。この基板のＰｔ下部電極膜上に、スピンコート法により、５００ｒｐｍで３秒間、その後３５００ｒｐｍで１５秒間の条件で、上記調製した１０質量％濃度の配向制御層用組成物を塗布した。続いて、ホットプレートを用い、大気雰囲気中、３００℃で５分間加熱して乾燥・仮焼成を行った。この配向制御層用組成物の塗布、仮焼成の工程を１回行った後、昇温速度１０℃／秒で酸素雰囲気中７００℃、１分間加熱する本焼成を行って結晶化させ、層厚３５ｎｍの配向制御層を得た。これを実施例１の強誘電体薄膜とした。
【００６６】
＜実施例２＞
実施例１と同様の基板を用意し、この基板のＰｔ下部電極膜上に、スピンコート法により、５００ｒｐｍで３秒間、その後３０００ｒｐｍで１５秒間の条件で、上記調製した１２質量％濃度の配向制御層用組成物を塗布した。続いて、ホットプレートを用い、大気雰囲気中、１５０℃で５分間加熱して乾燥・仮焼成を行った。この配向制御層用組成物を、昇温速度１０℃／秒で酸素雰囲気中７００℃、１分間加熱する本焼成を行って結晶化させ、層厚６０ｎｍの配向制御層を得た。これを実施例２の強誘電体薄膜とした。
【００６７】
＜実施例３＞
実施例１と同様の基板を用意し、この基板のＰｔ下部電極膜上に、スピンコート法により、５００ｒｐｍで３秒間、その後２０００ｒｐｍで２０秒間の条件で、上記調製した１２質量％濃度の配向制御層用組成物を塗布した。続いて、ホットプレートを用い、大気雰囲気中、１５０℃で５分間加熱して乾燥・仮焼成を行った。この配向制御層用組成物の塗布、仮焼成の工程を１回行った後、昇温速度１０℃／秒で酸素雰囲気中７００℃、１分間加熱する本焼成を行って結晶化させ、層厚７５ｎｍの配向制御層を得た。これを実施例３の強誘電体薄膜とした。
【００６８】
＜実施例４＞
実施例１と同様の基板を用意し、この基板のＰｔ下部電極膜上に、スピンコート法により、５００ｒｐｍで３秒間、その後３０００ｒｐｍで１５秒間の条件で、上記調製した１０質量％濃度の配向制御層用組成物を塗布した。続いて、ホットプレートを用い、大気雰囲気中、１７５℃で５分間加熱して乾燥・仮焼成を行った。この配向制御層用組成物の塗布、仮焼成の工程を２回繰り返した後、昇温速度１０℃／秒で酸素雰囲気中７００℃、１分間加熱する本焼成を行って結晶化させ、層厚９０ｎｍの配向制御層を得た。次に、配向制御層上に、スピンコート法により、３０００ｒｐｍで１５秒間の条件で、上記調製した１０質量％濃度の膜厚調整層用組成物を塗布した。続いて、ホットプレートを用い、大気雰囲気中、１７５℃で５分間加熱して乾燥・仮焼成を行った。この膜厚調整層用組成物の塗布、仮焼成の工程を６回繰り返した後、昇温速度１０℃／秒で酸素雰囲気中７００℃、１分間加熱する本焼成を行って結晶化させ、層厚２７０ｎｍの膜厚調整層を得た。これを実施例４の強誘電体薄膜とした。
【００６９】
＜実施例５＞
実施例１と同様の基板を用意し、この基板のＰｔ下部電極膜上に、スピンコート法により、５００ｒｐｍで３秒間、その後２０００ｒｐｍで１５秒間の条件で、上記調製した５質量％濃度の配向制御層用組成物を塗布した。続いて、ホットプレートを用い、大気雰囲気中、１７５℃で５分間加熱して乾燥・仮焼成の工程を行った後、昇温速度１０℃／秒で酸素雰囲気中７００℃、１分間加熱する本焼成を行って結晶化させ、層厚７５ｎｍの配向制御層を得た。次に、配向制御層上に、スピンコート法により、３０００ｒｐｍで１５秒間の条件で、上記調製した１０質量％濃度の膜厚調整層用組成物を塗布した。続いて、ホットプレートを用い、大気雰囲気中、３００℃で５分間加熱して乾燥・仮焼成を行った。この膜厚調整層用組成物の塗布、仮焼成の工程を６回繰り返した後、昇温速度１０℃／秒で酸素雰囲気中７００℃、１分間加熱する本焼成を行って結晶化させ、層厚２７０ｎｍの膜厚調整層を得た。これを実施例５の強誘電体薄膜とした。
【００７０】
＜実施例６＞
実施例１と同様の基板を用意し、この基板のＰｔ下部電極膜上に、スピンコート法により、５００ｒｐｍで３秒間、その後２０００ｒｐｍで１５秒間の条件で、上記調製した５質量％濃度の配向制御層用組成物を塗布した。続いて、ホットプレートを用い、大気雰囲気中、２００℃で５分間加熱して乾燥・仮焼成を行った。この配向制御層用組成物の塗布、仮焼成の工程を３回繰り返した後、昇温速度１０℃／秒で酸素雰囲気中７００℃、１分間加熱する本焼成を行って結晶化させ、層厚６０ｎｍの配向制御層を得た。これを実施例６の強誘電体薄膜とした。
【００７１】
＜実施例７＞
実施例１と同様の基板を用意し、この基板のＰｔ下部電極膜上に、スピンコート法により、５００ｒｐｍで３秒間、その後２０００ｒｐｍで２０秒間の条件で、上記調製した１２質量％濃度の配向制御層用組成物を塗布した。続いて、ホットプレートを用い、大気雰囲気中、２００℃で５分間加熱して乾燥・仮焼成を行った後、昇温速度１０℃／秒で酸素雰囲気中７００℃、１分間加熱する本焼成を行って結晶化させ、層厚７５ｎｍの配向制御層を得た。これを実施例７の強誘電体薄膜とした。
【００７２】
＜実施例８＞
実施例１と同様の基板を用意し、この基板のＰｔ下部電極膜上に、スピンコート法により、５００ｒｐｍで３秒間、その後２０００ｒｐｍで２０秒間の条件で、上記調製した１２質量％濃度の配向制御層用組成物を塗布した。続いて、ホットプレートを用い、大気雰囲気中、２００℃で５分間加熱して乾燥・仮焼成を行った後、昇温速度１０℃／秒で酸素雰囲気中７００℃、１分間加熱する本焼成を行って結晶化させ、層厚７５ｎｍの配向制御層を得た。次に、配向制御層上に、スピンコート法により、５００ｒｐｍで３秒間、その後２０００ｒｐｍで２０秒間の条件で、上記調製した５質量％濃度の膜厚調整層用組成物を塗布した。続いて、ホットプレートを用い、大気雰囲気中、３００℃で５分間加熱して乾燥・仮焼成を行った後、昇温速度１０℃／秒で酸素雰囲気中７００℃、１分間加熱する本焼成を行って結晶化させ、層厚２０ｎｍの膜厚調整層を得た。これを実施例８の強誘電体薄膜とした。
【００７３】
＜実施例９＞
実施例１と同様の基板を用意し、この基板のＰｔ下部電極膜上に、スピンコート法により、５００ｒｐｍで３秒間、その後２０００ｒｐｍで２０秒間の条件で、上記調製した１２質量％濃度の配向制御層用組成物を塗布した。続いて、ホットプレートを用い、大気雰囲気中、２００℃で５分間加熱して乾燥・仮焼成を行った後、昇温速度１０℃／秒で酸素雰囲気中７００℃、１分間加熱する本焼成を行って結晶化させ、層厚７５ｎｍの配向制御層を得た。次に、配向制御層上に、スピンコート法により、５００ｒｐｍで３秒間、その後２０００ｒｐｍで２０秒間の条件で、上記調製した１２質量％濃度の膜厚調整層用組成物を塗布した。続いて、ホットプレートを用い、大気雰囲気中、３００℃で５分間加熱して乾燥・仮焼成を行った。この膜厚調整層用組成物の塗布、仮焼成の工程を４回繰り返した後、昇温速度１０℃／秒で酸素雰囲気中７００℃、１分間加熱する本焼成を行って結晶化させ、層厚３００ｎｍの膜厚調整層を得た。これを実施例９の強誘電体薄膜とした。
【００７４】
＜実施例１０＞
実施例１と同様の基板を用意し、この基板のＰｔ下部電極膜上に、スピンコート法により、５００ｒｐｍで３秒間、その後２０００ｒｐｍで２０秒間の条件で、上記調製した１２質量％濃度の配向制御層用組成物を塗布した。続いて、ホットプレートを用い、大気雰囲気中、３１５℃で５分間加熱して乾燥・仮焼成を行った後、昇温速度１０℃／秒で酸素雰囲気中７００℃、１分間加熱する本焼成を行って結晶化させ、層厚７５ｎｍの配向制御層を得た。次に、配向制御層上に、スピンコート法により、３０００ｒｐｍで１５秒間の条件で、上記調製した１０質量％濃度の膜厚調整層用組成物を塗布した。続いて、ホットプレートを用い、大気雰囲気中、３００℃で５分間加熱して乾燥・仮焼成を行った。この膜厚調整層用組成物の塗布、仮焼成の工程を６回繰り返した後、昇温速度１０℃／秒で酸素雰囲気中７００℃、１分間加熱する本焼成を行って結晶化させ、層厚２７０ｎｍの膜厚調整層を得た。これを実施例１０の強誘電体薄膜とした。
【００７５】
＜実施例１１＞
実施例１と同様の基板を用意し、この基板のＰｔ下部電極膜上に、スピンコート法により、５００ｒｐｍで３秒間、その後２０００ｒｐｍで２０秒間の条件で、上記調製した１２質量％濃度の配向制御層用組成物を塗布した。続いて、ホットプレートを用い、大気雰囲気中、１７５℃で５分間加熱して乾燥・仮焼成を行った後、昇温速度１０℃／秒で酸素雰囲気中７００℃、１分間加熱する本焼成を行って結晶化させ、層厚７５ｎｍの配向制御層を得た。次に、配向制御層上に、スピンコート法により、３０００ｒｐｍで１５秒間の条件で、上記調製した１０質量％濃度の膜厚調整層用組成物を塗布した。続いて、ホットプレートを用い、大気雰囲気中、３００℃で５分間加熱して乾燥・仮焼成を行った。この膜厚調整層用組成物の塗布、仮焼成の工程を６回繰り返した後、昇温速度１０℃／秒で酸素雰囲気中７００℃、１分間加熱する本焼成を行って結晶化させ、層厚２７０ｎｍの膜厚調整層を得た。これを実施例１１の強誘電体薄膜とした。
【００７６】
＜実施例１２＞
実施例１と同様の基板を用意し、この基板のＰｔ下部電極膜上に、スピンコート法により、５００ｒｐｍで３秒間、その後２０００ｒｐｍで２０秒間の条件で、上記調製した１質量％濃度の結晶粒径制御層用組成物を塗布した。続いて、ホットプレートを用い、大気雰囲気中、１７５℃で５分間加熱して乾燥・仮焼成を行い、層厚２ｎｍの結晶粒径制御層を得た。次いで、結晶粒径制御層上に、スピンコート法により、５００ｒｐｍで３秒間、その後２０００ｒｐｍで２０秒間の条件で、上記調製した１２質量％濃度の配向制御層用組成物を塗布した。続いて、ホットプレートを用い、大気雰囲気中、１７５℃で５分間加熱して乾燥・仮焼成を行った後、昇温速度１０℃／秒で酸素雰囲気中７００℃、１分間加熱する本焼成を行って結晶化させ、層厚６０ｎｍの配向制御層を得た。これを実施例１２の強誘電体薄膜とした。
【００７７】
＜実施例１３＞
実施例１と同様の基板を用意し、この基板のＰｔ下部電極膜上に、スピンコート法により、５００ｒｐｍで３秒間、その後２０００ｒｐｍで２０秒間の条件で、上記調製した１質量％濃度の結晶粒径制御層用組成物を塗布した。続いて、ホットプレートを用い、大気雰囲気中、２００℃で５分間加熱して乾燥・仮焼成を行い、層厚２ｎｍの結晶粒径制御層を得た。次いで、結晶粒径制御層上に、スピンコート法により、５００ｒｐｍで３秒間、その後２０００ｒｐｍで２０秒間の条件で、上記調製した１２質量％濃度の配向制御層用組成物を塗布した。続いて、ホットプレートを用い、大気雰囲気中、２００℃で５分間加熱して乾燥・仮焼成を行った後、昇温速度１０℃／秒で酸素雰囲気中７００℃、１分間加熱する本焼成を行って結晶化させ、層厚７５ｎｍの配向制御層を得た。次に、配向制御層上に、スピンコート法により、５００ｒｐｍで３秒間、その後２０００ｒｐｍで２０秒間の条件で、上記調製した１２質量％濃度の膜厚調整層用組成物を塗布した。続いて、ホットプレートを用い、大気雰囲気中、３００℃で５分間加熱して乾燥・仮焼成を行った。この膜厚調整層用組成物の塗布、仮焼成の工程を４回繰り返した後、昇温速度１０℃／秒で酸素雰囲気中７００℃、１分間加熱する本焼成を行って結晶化させ、層厚３００ｎｍの膜厚調整層を得た。これを実施例１３の強誘電体薄膜とした。
【００７８】
＜実施例１４＞
実施例１と同様の基板を用意し、この基板のＰｔ下部電極膜上に、スピンコート法により、５００ｒｐｍで３秒間、その後２０００ｒｐｍで２０秒間の条件で、上記調製した２質量％濃度の結晶粒径制御層用組成物を塗布した。続いて、ホットプレートを用い、大気雰囲気中、２００℃で５分間加熱して乾燥・仮焼成を行い、層厚５ｎｍの結晶粒径制御層を得た。次いで、結晶粒径制御層上に、スピンコート法により、５００ｒｐｍで３秒間、その後２０００ｒｐｍで２０秒間の条件で、上記調製した１２質量％濃度の配向制御層用組成物を塗布した。続いて、ホットプレートを用い、大気雰囲気中、２００℃で５分間加熱して乾燥・仮焼成を行った後、昇温速度１０℃／秒で酸素雰囲気中７００℃、１分間加熱する本焼成を行って結晶化させ、層厚７５ｎｍの配向制御層を得た。次に、配向制御層上に、スピンコート法により、５００ｒｐｍで３秒間、その後２０００ｒｐｍで２０秒間の条件で、上記調製した１２質量％濃度の膜厚調整層用組成物を塗布した。続いて、ホットプレートを用い、大気雰囲気中、３００℃で５分間加熱して乾燥・仮焼成を行った。この膜厚調整層用組成物の塗布、仮焼成の工程を４回繰り返した後、昇温速度１０℃／秒で酸素雰囲気中７００℃、１分間加熱する本焼成を行って結晶化させ、層厚３００ｎｍの膜厚調整層を得た。これを実施例１４の強誘電体薄膜とした。
【００７９】
＜実施例１５＞
実施例１と同様の基板を用意し、この基板のＰｔ下部電極膜上に、スピンコート法により、５００ｒｐｍで３秒間、その後２０００ｒｐｍで２０秒間の条件で、上記調製した１質量％濃度の結晶粒径制御層用組成物を塗布した。続いて、ホットプレートを用い、大気雰囲気中、２００℃で５分間加熱して乾燥・仮焼成を行い、層厚２ｎｍの結晶粒径制御層を得た。次いで、結晶粒径制御層上に、スピンコート法により、５００ｒｐｍで３秒間、その後２０００ｒｐｍで２０秒間の条件で、上記調製した１２質量％濃度の配向制御層用組成物を塗布した。続いて、ホットプレートを用い、大気雰囲気中、２００℃で５分間加熱して乾燥・仮焼成を行った。この配向制御層用組成物の塗布、仮焼成の工程を２回繰り返した後、昇温速度１０℃／秒で酸素雰囲気中７００℃、１分間加熱する本焼成を行って結晶化させ、層厚１５０ｎｍの配向制御層を得た。次に、配向制御層上に、スピンコート法により、５００ｒｐｍで３秒間、その後２０００ｒｐｍで２０秒間の条件で、上記調製した１２質量％濃度の膜厚調整層用組成物を塗布した。続いて、ホットプレートを用い、大気雰囲気中、３００℃で５分間加熱して乾燥・仮焼成を行った。この膜厚調整層用組成物の塗布、仮焼成の工程を４回繰り返した後、昇温速度１０℃／秒で酸素雰囲気中７００℃、１分間加熱する本焼成を行って結晶化させ、層厚３００ｎｍの膜厚調整層を得た。これを実施例１５の強誘電体薄膜とした。
【００８０】
＜実施例１６＞
実施例１と同様の基板を用意し、この基板のＰｔ下部電極膜上に、スピンコート法により、５００ｒｐｍで３秒間、その後２０００ｒｐｍで２０秒間の条件で、上記調製した１質量％濃度の結晶粒径制御層用組成物を塗布した。続いて、ホットプレートを用い、大気雰囲気中、２００℃で５分間加熱して乾燥・仮焼成を行い、層厚２ｎｍの結晶粒径制御層を得た。次いで、結晶粒径制御層上に、スピンコート法により、５００ｒｐｍで３秒間、その後２０００ｒｐｍで２０秒間の条件で、上記調製した１２質量％濃度の配向制御層用組成物を塗布した。続いて、ホットプレートを用い、大気雰囲気中、２００℃で５分間加熱して乾燥・仮焼成を行った後、昇温速度１０℃／秒で酸素雰囲気中７００℃、１分間加熱する本焼成を行って結晶化させ、層厚７５ｎｍの配向制御層を得た。次に、配向制御層上に、スピンコート法により、５００ｒｐｍで３秒間、その後２０００ｒｐｍで２０秒間の条件で、上記調製した１２質量％濃度の膜厚調整層用組成物を塗布した。続いて、ホットプレートを用い、大気雰囲気中、３００℃で５分間加熱して乾燥・仮焼成を行った。この膜厚調整層用組成物の塗布、仮焼成の工程を４回繰り返した後、昇温速度１０℃／秒で酸素雰囲気中７００℃、１分間加熱する本焼成を行って結晶化させた。上記膜厚調整層用組成物の塗布、仮焼成の工程を４回繰り返した後、一度本焼成を行い、この工程を１０回繰り返し、層厚３０００ｎｍの膜厚調整層を得た。これを実施例１６の強誘電体薄膜とした。
【００８１】
＜実施例１７＞
実施例１と同様の基板を用意し、この基板のＰｔ下部電極膜上に、スピンコート法により、５００ｒｐｍで３秒間、その後３０００ｒｐｍで２０秒間の条件で、上記調製した１質量％濃度の結晶粒径制御層用組成物を塗布した。続いて、ホットプレートを用い、大気雰囲気中、２００℃で５分間加熱して乾燥・仮焼成を行い、層厚２ｎｍの結晶粒径制御層を得た。次いで、結晶粒径制御層上に、スピンコート法により、５００ｒｐｍで３秒間、その後３０００ｒｐｍで２０秒間の条件で、上記調製した１０質量％濃度の配向制御層用組成物を塗布した。続いて、ホットプレートを用い、大気雰囲気中、２００℃で５分間加熱して乾燥・仮焼成を行った後、昇温速度１０℃／秒で酸素雰囲気中７００℃、１分間加熱する本焼成を行って結晶化させ、層厚４５ｎｍの配向制御層を得た。次に、配向制御層上に、スピンコート法により、５００ｒｐｍで３秒間、その後３０００ｒｐｍで２０秒間の条件で、上記調製した１０質量％濃度の膜厚調整層用組成物を塗布した。続いて、ホットプレートを用い、大気雰囲気中、３００℃で５分間加熱して乾燥・仮焼成を行った。この膜厚調整層用組成物の塗布、仮焼成の工程を６回繰り返した後、昇温速度１０℃／秒で酸素雰囲気中７００℃、１分間加熱する本焼成を行って結晶化させ、層厚２７０ｎｍの膜厚調整層を得た。これを実施例１７の強誘電体薄膜とした。
【００８２】
＜実施例１８＞
実施例１と同様の基板を用意し、この基板のＰｔ下部電極膜上に、スピンコート法により、５００ｒｐｍで３秒間、その後３０００ｒｐｍで２０秒間の条件で、上記調製した１質量％濃度の結晶粒径制御層用組成物を塗布した。続いて、ホットプレートを用い、大気雰囲気中、２００℃で５分間加熱して乾燥・仮焼成を行い、層厚２ｎｍの結晶粒径制御層を得た。次いで、結晶粒径制御層上に、スピンコート法により、５００ｒｐｍで３秒間、その後３０００ｒｐｍで２０秒間の条件で、上記調製した１０質量％濃度の配向制御層用組成物を塗布した。続いて、ホットプレートを用い、大気雰囲気中、２００℃で５分間加熱して乾燥・仮焼成を行った。この配向制御層用組成物の塗布、仮焼成の工程を２回繰り返した後、昇温速度１０℃／秒で酸素雰囲気中７００℃、１分間加熱する本焼成を行って結晶化させ、層厚９０ｎｍの配向制御層を得た。次に、配向制御層上に、スピンコート法により、５００ｒｐｍで３秒間、その後３０００ｒｐｍで２０秒間の条件で、上記調製した１０質量％濃度の膜厚調整層用組成物を塗布した。続いて、ホットプレートを用い、大気雰囲気中、３００℃で５分間加熱して乾燥・仮焼成を行った。この膜厚調整層用組成物の塗布、仮焼成の工程を６回繰り返した後、昇温速度１０℃／秒で酸素雰囲気中７００℃、１分間加熱する本焼成を行って結晶化させ、層厚２７０ｎｍの膜厚調整層を得た。これを実施例１８の強誘電体薄膜とした。
【００８３】
＜実施例１９＞
実施例１と同様の基板を用意し、この基板のＰｔ下部電極膜上に、スピンコート法により、５００ｒｐｍで３秒間、その後３０００ｒｐｍで１５秒間の条件で、上記調製した１質量％濃度の結晶粒径制御層用組成物を塗布した。続いて、ホットプレートを用い、大気雰囲気中、２５０℃で５分間加熱して乾燥・仮焼成を行い、層厚２ｎｍの結晶粒径制御層を得た。次いで、結晶粒径制御層上に、スピンコート法により、５００ｒｐｍで３秒間、その後３０００ｒｐｍで２０秒間の条件で、上記調製した１２質量％濃度の配向制御層用組成物を塗布した。続いて、ホットプレートを用い、大気雰囲気中、２５０℃で５分間加熱して乾燥・仮焼成を行った後、昇温速度１０℃／秒で酸素雰囲気中７００℃、１分間加熱する本焼成を行って結晶化させ、層厚６０ｎｍの配向制御層を得た。これを実施例１９の強誘電体薄膜とした。
【００８４】
＜実施例２０＞
実施例１と同様の基板を用意し、この基板のＰｔ下部電極膜上に、スピンコート法により、５００ｒｐｍで３秒間、その後３０００ｒｐｍで１５秒間の条件で、上記調製した１質量％濃度の結晶粒径制御層用組成物を塗布した。続いて、ホットプレートを用い、大気雰囲気中、３００℃で５分間加熱して乾燥・仮焼成を行い、層厚２ｎｍの結晶粒径制御層を得た。次いで、結晶粒径制御層上に、スピンコート法により、５００ｒｐｍで３秒間、その後３０００ｒｐｍで２０秒間の条件で、上記調製した１２質量％濃度の配向制御層用組成物を塗布した。続いて、ホットプレートを用い、大気雰囲気中、３００℃で５分間加熱して乾燥・仮焼成を行った後、昇温速度１０℃／秒で酸素雰囲気中７００℃、１分間加熱する本焼成を行って結晶化させ、層厚６０ｎｍの配向制御層を得た。これを実施例２０の強誘電体薄膜とした。
【００８５】
＜比較例１＞
実施例１と同様の基板を用意し、この基板のＰｔ下部電極膜上に、スピンコート法により、５００ｒｐｍで３秒間、その後２０００ｒｐｍで２０秒間の条件で、上記調製した５質量％濃度の結晶粒径制御層用組成物を塗布した。続いて、ホットプレートを用い、大気雰囲気中、２００℃で５分間加熱して乾燥・仮焼成を行い、層厚２ｎｍの結晶粒径制御層を得た。次いで、結晶粒径制御層上に、スピンコート法により、５００ｒｐｍで３秒間、その後２０００ｒｐｍで２０秒間の条件で、上記調製した５質量％濃度の配向制御層用組成物を塗布した。続いて、ホットプレートを用い、大気雰囲気中、２００℃で５分間加熱して乾燥・仮焼成を行った。この配向制御層用組成物の塗布、仮焼成の工程を２回繰り返した後、昇温速度１０℃／秒で酸素雰囲気中７００℃、１分間加熱する本焼成を行って結晶化させ、層厚２０ｎｍの配向制御層を得た。次に、配向制御層上に、スピンコート法により、５００ｒｐｍで３秒間、その後２０００ｒｐｍで２０秒間の条件で、上記調製した１２質量％濃度の膜厚調整層用組成物を塗布した。続いて、ホットプレートを用い、大気雰囲気中、３００℃で５分間加熱して乾燥・仮焼成を行った。この膜厚調整層用組成物の塗布、仮焼成の工程を４回繰り返した後、昇温速度１０℃／秒で酸素雰囲気中７００℃、１分間加熱する本焼成を行って結晶化させ、層厚３００ｎｍの膜厚調整層を得た。これを比較例１の強誘電体薄膜とした。
【００８６】
＜比較例２＞
実施例１と同様の基板を用意し、この基板のＰｔ下部電極膜上に、スピンコート法により、５００ｒｐｍで３秒間、その後３０００ｒｐｍで２０秒間の条件で、上記調製した１１質量％濃度の配向制御層用組成物を塗布した。続いて、ホットプレートを用い、大気雰囲気中、２００℃で５分間加熱して乾燥・仮焼成を行った。この配向制御層用組成物の塗布、仮焼成の工程を３回行った後、昇温速度１０℃／秒で酸素雰囲気中７００℃、１分間加熱する本焼成を行って結晶化させ、層厚１７０ｎｍの配向制御層を得た。これを比較例２の強誘電体薄膜とした。
【００８７】
＜比較例３＞
実施例１と同様の基板を用意し、この基板のＰｔ下部電極膜上に、スピンコート法により、５００ｒｐｍで３秒間、その後３０００ｒｐｍで２０秒間の条件で、上記調製した１０質量％濃度の配向制御層用組成物を塗布した。続いて、ホットプレートを用い、大気雰囲気中、２００℃で５分間加熱して乾燥・仮焼成を行った。この配向制御層用組成物の塗布、仮焼成の工程を６回繰り返した後、昇温速度１０℃／秒で酸素雰囲気中７００℃、１分間加熱する本焼成を行って結晶化させ、層厚２７０ｎｍの配向制御層を得た。これをの強誘電体薄膜とした。
【００８８】
＜比較試験＞
実施例１〜２０及び比較例１〜３で得られた強誘電体薄膜について、以下の手法により、各層の層厚、優先配向面、配向度、平均粒子径を求めた。その結果を表３、４にそれぞれ示す。また、実施例１、２、５、６、９、１１、１２、１３、１５、１６、１９、２０のＸＲＤパターンを図３に、比較例１〜３のＸＲＤパターンを図４に、実施例５の表面ＳＥＭ像（倍率１００００倍）を図５に、実施例６の表面ＳＥＭ像（倍率５００００倍）を図６にそれぞれ示す。
(1) 層厚（膜厚）測定：各層の層厚は、強誘電体薄膜を分光エリプソメーター（Ｊ．Ａ．Ｗｏｏｌｌａｍ社製：Ｍ−２０００）により測定して、「結晶粒径制御層と配向制御層の合算の層厚」、「配向制御層の層厚」及び「膜厚調整層の層厚」をそれぞれ求めた。また「結晶粒径制御層の層厚」は、「結晶粒径制御層と配向制御層の合算の層厚」から「配向制御層の層厚」を減することにより算出した。
(2) 優先配向面：誘電体結晶の優先配向面は、強誘電体薄膜をＸ線回折装置（ＸＲＤ；Ｂｒｕｋｅｒ社製：ＭＸＰ１８ＨＦ）により測定し、得られた回折結果のうち、最も強度の高い配向面を優先配向面とした。
(3) 配向度：誘電体結晶の（１００）面における配向度は、上記(2)で得られた回折結果から、（１００）面の強度／（（１００）面の強度＋（１１０）面の強度＋（１１１）面の強度）を計算することにより算出した。
(4) 平均粒子径：誘電体結晶の平均粒子径は、強誘電体薄膜表面を走査型電子顕微鏡（ＳＥＭ；ＨＩＴＡＣＨＩ社製：Ｓ−９００）により撮影し、電子顕微鏡写真（表面像）に写っている、任意の結晶粒子３０個に対して、結晶粒子の粒径（最長径と最短径）をノギスを用いて測定し、これらの測定結果から平均粒子径を算出した。
【００８９】
【表３】
2014168072.tif 000005
【００９０】
【表４】
2014168072.tif 000006
【００９１】
表３、表４及び図３、図４から明らかなように、配向制御層の厚さを３０ｎｍ〜１５０ｎｍの範囲内とした実施例１〜２０では、０．７８〜０．９１と高い配向度で（１００）面に優先的に結晶配向が制御された強誘電体薄膜を得ることができた。また、膜厚調整層を設けた実施例４、５、８〜１１、１３〜１８でも、（１００）面が優先的に結晶配向していることから、膜厚調整層は配向制御層の優先配向面と同じ結晶配向面が維持されていること、この膜厚調整層によって（１００）面に優先的に結晶配向が制御された強誘電体薄膜の厚さを任意に調整することが可能であることが確認された。
【００９２】
一方、配向制御層の厚さが２０ｎｍの比較例１では（１１０）面が優先配向されてしまい、配向制御層の厚さが１７０ｎｍの比較例２では（１１１）面が優先配向されてしまい、配向制御層の厚さが２７０ｎｍの比較例３では（１１１）面が優先配向されていた。
【００９３】
また、図５、図６からも明らかなように、実施例２〜１２の結晶粒径制御層を設けずに形成した強誘電体薄膜に比べて、実施例１３〜２０の結晶粒径制御層を設け、その上に形成した強誘電体薄膜は、最表層における平均粒子径が非常に微細な結晶組織になることが確認された。
【産業上の利用可能性】
【００９４】
本発明の製造方法では、（１００）面に優先的に結晶配向した強誘電体薄膜をシード層やバッファ層を設けることなく、簡便に得ることができ、また得られた（１００）面優先配向のＰＺＴ膜などのＰｂ含有ペロブスカイト型強誘電体薄膜は、大きなｅ31圧電定数をもち、アクチュエータ、センサー、ジャイロ、インクジェットヘッド、オートフォーカスなどＭＥＭＳアプリケーションとして用いることができる。
【符号の説明】
【００９５】
１０  基板
１１  下部電極
１２  結晶粒径制御層
１３  配向制御層（下地層）
１４  膜厚調整層
【図１】
2014168072.tif 000007
【図２】
2014168072.tif 000008
【図３】
2014168072.tif 000009
【図４】
2014168072.tif 000010
【図５】
2014168072.tif 000011
【図６】
2014168072.tif 000012
【手続補正書】
【提出日】平成26年7月8日(2014.7.8)
【手続補正１】
【補正対象書類名】特許請求の範囲
【補正対象項目名】全文
【補正方法】変更
【補正の内容】
【特許請求の範囲】
【請求項１】
結晶面が（１１１）軸方向に配向した下部電極を有する基板の前記下部電極上に、Ｐｂ化合物及びＴｉ化合物を含む第１強誘電体薄膜形成用組成物を塗布し、仮焼して層厚が１ｎｍ〜１０ｎｍの結晶粒径制御層を形成し、前記結晶粒径制御層の上にＰｂ化合物、Ｚｒ化合物及びＴｉ化合物を含む第２強誘電体薄膜形成用組成物を塗布し、仮焼した後、焼成して配向制御層を形成し、
前記第２強誘電体薄膜形成用組成物の塗布量を前記配向制御層の結晶化後の層厚が４５ｎｍ〜１５０ｎｍの範囲内になるように設定して前記配向制御層の優先的な結晶配向を（１００）面にし、かつ最表層における平均粒子径を０．１４以下の範囲にすることを特徴とするＰＺＴ強誘電体薄膜の製造方法。
【請求項２】
前記結晶粒径制御層を形成するための仮焼温度が１７５℃〜３１５℃の範囲内にある請求項１記載の強誘電体薄膜の製造方法。
【請求項３】
前記第２強誘電体薄膜形成用組成物の一部を前記結晶粒径制御層の上に塗布、仮焼、焼成して配向制御層を形成した後に、前記第２強誘電体薄膜形成用組成物の残部を前記配向制御層上に塗布、仮焼、焼成して前記配向制御層の結晶配向と同じ結晶配向を有する膜厚調整層を形成する請求項１又は２記載のＰＺＴ強誘電体薄膜の製造方法。
【請求項４】
前記第２強誘電体薄膜形成用組成物の残部を塗布した後の前記膜厚調整層を形成するための仮焼温度が２００℃〜４５０℃の範囲内にある請求項３記載のＰＺＴ強誘電体薄膜の製造方法。
【請求項５】
前記強誘電体薄膜がＰｂ含有ペロブスカイト型酸化物であり、前記強誘電体薄膜形成用組成物がβ−ジケトン類及び多価アルコール類を含んでいる請求項１ないし４いずれか１項に記載のＰＺＴ強誘電体薄膜の製造方法。
【請求項６】
前記β−ジケトン類がアセチルアセトンであり、前記多価アルコール類がプロピレングリコールである請求項５記載のＰＺＴ強誘電体薄膜の製造方法。
【請求項７】
請求項１ないし６いずれか１項に記載の方法により製造された（１００）面に優先的に結晶配向したＰＺＴ強誘電体薄膜。
【請求項８】
請求項７記載のＰＺＴ強誘電体薄膜を有する薄膜コンデンサ、キャパシタ、ＩＰＤ、ＤＲＡＭメモリ用コンデンサ、積層コンデンサ、トランジスタのゲート絶縁体、不揮発性メモリ、焦電型赤外線検出素子、圧電素子、電気光学素子、アクチュエータ、共振子、超音波モータ、又はＬＣノイズフィルタ素子の複合電子部品。
【手続補正３】
【補正対象書類名】明細書
【補正対象項目名】０００１
【補正方法】変更
【補正の内容】
【０００１】
本発明は、（１００）面に優先的に結晶配向が制御されたＰＺＴ強誘電体薄膜を簡便に製造する方法に関する。
【手続補正４】
【補正対象書類名】明細書
【補正対象項目名】００１３
【補正方法】変更
【補正の内容】
【００１３】
本発明の目的は、配向制御層の結晶の異常粒成長を抑制することにより、微細な結晶組織で（１００）面に優先的に結晶配向した配向制御層を有するＰＺＴ強誘電体薄膜の製造方法を提供することにある。
【手続補正５】
【補正対象書類名】明細書
【補正対象項目名】００１４
【補正方法】変更
【補正の内容】
【００１４】
本発明の別の目的は、（１００）面に優先的に結晶配向が制御された強誘電体薄膜の膜厚をその用途に合わせて任意に調整することが可能な、ＰＺＴ強誘電体薄膜の製造方法を提供することにある。
【手続補正６】
【補正対象書類名】明細書
【補正対象項目名】００１６
【補正方法】変更
【補正の内容】
【００１６】
本発明の第１の観点は、図２に示すように、結晶面が（１１１）軸方向に配向した下部電極を有する基板の前記下部電極上に、Ｐｂ化合物及びＴｉ化合物を含む第１強誘電体薄膜形成用組成物を塗布し、仮焼して層厚が１ｎｍ〜１０ｎｍの結晶粒径制御層を形成し、前記結晶粒径制御層の上にＰｂ化合物、Ｚｒ化合物及びＴｉ化合物を含む第２強誘電体薄膜形成用組成物を塗布し、仮焼した後、焼成して配向制御層を形成し、前記第２強誘電体薄膜形成用組成物の塗布量を前記配向制御層の結晶化後の層厚が４５ｎｍ〜１５０ｎｍの範囲内になるように設定して前記配向制御層の優先的な結晶配向を（１００）面にし、かつ最表層における平均粒子径を０．１４以下の範囲にすることを特徴とする。
【手続補正７】
【補正対象書類名】明細書
【補正対象項目名】００１８
【補正方法】変更
【補正の内容】
【００１８】
本発明の第２の観点は、第１の観点に基づく発明であって、第２強誘電体薄膜形成用組成物の一部を結晶粒径制御層１２の上に塗布し、仮焼、焼成して配向制御層１３を形成した後に、第２強誘電体薄膜形成用組成物の残部を配向制御層１３上に塗布、仮焼、焼成して配向制御層１３の結晶配向と同じ結晶配向を有する膜厚調整層１４を形成することを特徴とする。
【手続補正８】
【補正対象書類名】明細書
【補正対象項目名】００２４
【補正方法】変更
【補正の内容】
【００２４】
本発明の第１の観点では、結晶面が（１１１）軸方向に配向した下部電極を有する基板の下部電極上に、Ｐｂ化合物及びＴｉ化合物を含む第１強誘電体薄膜形成用組成物を塗布し、仮焼して層厚が１ｎｍ〜１０ｎｍの結晶粒径制御層を形成し、前記結晶粒径制御層の上にＰｂ化合物、Ｚｒ化合物及びＴｉ化合物を含む第２強誘電体薄膜形成用組成物を塗布し、仮焼した後、焼成して配向制御層を形成し、第２強誘電体薄膜形成用組成物の塗布量を前記配向制御層の結晶化後の層厚が４５ｎｍ〜１５０ｎｍの範囲内になるように設定して前記配向制御層の優先的な結晶配向を（１００）面にし、かつ最表層における平均粒子径を０．１４以下の範囲にする。このように、結晶粒径制御層を形成した後で、この結晶粒径制御層の上に配向制御層を設けることにより、配向制御層の結晶の異常粒成長が抑制でき、この結果、配向制御層を微細な結晶組織で（１００）面に優先的に結晶配向させることができる。
【手続補正９】
【補正対象書類名】明細書
【補正対象項目名】００２８
【補正方法】変更
【補正の内容】
【００２８】
次に本発明を実施するための形態を図面に基づいて説明する。
本発明は、図２に示すように、結晶面が（１１１）軸方向に配向した下部電極１１を有する基板１０の下部電極１１上に、強強誘電体薄膜形成用組成物を塗布し、加熱して結晶化させることにより下部電極１１上にＰＺＴ強誘電体薄膜（以下、単に「強誘電体薄膜」という。）１３を製造する方法の改良である。
【手続補正１０】
【補正対象書類名】明細書
【補正対象項目名】００２９
【補正方法】変更
【補正の内容】
【００２９】
本発明の特徴ある構成は、Ｐｂ化合物及びＴｉ化合物を含む第１強誘電体薄膜形成用組成物を下部電極１１上に塗布し、仮焼して層厚が１ｎｍ〜１０ｎｍの結晶粒径制御層１２を形成し、この結晶粒径制御層１２の上にＰｂ化合物、Ｚｒ化合物及びＴｉ化合物を含む第２強誘電体薄膜形成用組成物を塗布し、仮焼した後、焼成して配向制御層を形成し、第２強誘電体薄膜形成用組成物の塗布量を配向制御層１３の結晶化後の層厚が４５ｎｍ〜１５０ｎｍの範囲内になるように設定して配向制御層１３の優先的な結晶配向を（１００）面にし、かつ最表層における平均粒子径を０．１４以下の範囲にするところにある。このように、形成する配向制御層１３の結晶化後の層厚を４５ｎｍ〜１５０ｎｍの範囲内にすることで、（１００）面に優先的に結晶配向が制御されたＰＺＴ強誘電体薄膜をシード層やバッファ層を設けることなく、簡便に得ることができる。このように、結晶化後の層厚を上記範囲内にすることで、得られる配向制御層１３を（１００）面に優先的に結晶配向させることができるのは、表面エネルギーが最小になるように自己配向することによるものと推察される。配向制御層１３の結晶化後の層厚は４５ｎｍ〜１５０ｎｍである。４５ｎｍ未満では（１１０）配向などの他の配向となるため好ましくなく、１５０ｎｍを超えると同様に他の配向となるため好ましくないからである。更に好ましくは４５ｎｍ〜９０ｎｍである。この好ましい範囲の理由は、４５ｎｍ未満では仮焼条件の最適な温度幅が狭く安定して（１００）配向を得るのが困難であるからであり、９０ｎｍを超えると同様に仮焼の最適温度が狭くなるためであるからである。また結晶粒径制御層１２を形成した後で、この結晶粒径制御層１２の上に配向制御層を設けることによって、核の発生密度が高められるので、配向制御層１３の結晶の異常粒成長が抑制することができ、結果として、微細な結晶組織で（１００）面に優先的に結晶配向した配向制御層１３を得ることができる。
【手続補正１１】
【補正対象書類名】明細書
【補正対象項目名】００３１
【補正方法】変更
【補正の内容】
【００３１】
強誘電体薄膜を製造する基板１０としては、シリコン基板やサファイア基板などの耐熱性基板が用いられる。また、この基板１０上に形成する結晶面が（１１１）軸方向に配向した下部電極１１としては、ＰｔやＩｒ、Ｒｕなどの導電性を有し、強誘電体薄膜と反応しない材料が用いられる。製造する強誘電体薄膜はＰｂ含有ペロブスカイト型酸化物であるＰＺＴである。
【手続補正１２】
【補正対象書類名】明細書
【補正対象項目名】００３３
【補正方法】変更
【補正の内容】
【００３３】
複合金属酸化物原料は、Ｐｂ、Ｚｒ及びＴｉの各金属元素に、有機基がその酸素又は窒素原子を介して結合している化合物が好適である。例えば、金属アルコキシド、金属ジオール錯体、金属トリオール錯体、金属カルボン酸塩、金属β−ジケトネート錯体、金属β−ジケトエステル錯体、金属β−イミノケト錯体、及び金属アミノ錯体からなる群より選ばれた１種又は２種以上が例示される。特に好適な化合物は、金属アルコキシド、その部分加水分解物、有機酸塩である。このうち、Ｐｂ化合物としては、酢酸塩（酢酸鉛：Ｐｂ(ＯＡｃ）2）、鉛ジイソプロポキシド：Ｐｂ(ＯｉＰｒ）2などが挙げられる。Ｔｉ化合物としては、チタンテトラエトキシド：Ｔｉ(ＯＥｔ）4、チタンテトライソプロポキシド：Ｔｉ(ＯｉＰｒ）4、チタンテトラｎ−ブトキシド：Ｔｉ(ＯｉＢｕ）4、チタンテトライソブトキシド：Ｔｉ(ＯｉＢｕ）4、チタンテトラｔ−ブトキシド：Ｔｉ(ＯｔＢｕ）4、チタンジメトキシジイソプロポキシド：Ｔｉ(ＯＭｅ）2(ＯｉＰｒ）2などのアルコキシドが挙げられる。Ｚｒ化合物としては、上記Ｔｉ化合物と同様なアルコキシド類が好ましい。金属アルコキシドはそのまま使用しても良いが、分解を促進させるためにその部分加水分解物を使用しても良い。
【手続補正１３】
【補正対象書類名】明細書
【補正対象項目名】００７５
【補正方法】変更
【補正の内容】
【００７５】
＜実施例１１＞
実施例１と同様の基板を用意し、この基板のＰｔ下部電極膜上に、スピンコート法により、５００ｒｐｍで３秒間、その後２０００ｒｐｍで２０秒間の条件で、上記調製した１２質量％濃度の配向制御層用組成物を塗布した。続いて、ホットプレートを用い、大気雰囲気中、１７５℃で５分間加熱して乾燥・仮焼成を行った後、昇温速度１０℃／秒で酸素雰囲気中７００℃、１分間加熱する本焼成を行って結晶化させ、層厚６０ｎｍの配向制御層を得た。次に、配向制御層上に、スピンコート法により、３０００ｒｐｍで１５秒間の条件で、上記調製した１０質量％濃度の膜厚調整層用組成物を塗布した。続いて、ホットプレートを用い、大気雰囲気中、３００℃で５分間加熱して乾燥・仮焼成を行った。この膜厚調整層用組成物の塗布、仮焼成の工程を６回繰り返した後、昇温速度１０℃／秒で酸素雰囲気中７００℃、１分間加熱する本焼成を行って結晶化させ、層厚２７０ｎｍの膜厚調整層を得た。これを実施例１１の強誘電体薄膜とした。
【手続補正１４】
【補正対象書類名】明細書
【補正対象項目名】００８６
【補正方法】変更
【補正の内容】
【００８６】
＜比較例２＞
実施例１と同様の基板を用意し、この基板のＰｔ下部電極膜上に、スピンコート法により、５００ｒｐｍで３秒間、その後３０００ｒｐｍで２０秒間の条件で、上記調製した１１質量％濃度の配向制御層用組成物を塗布した。続いて、ホットプレートを用い、大気雰囲気中、２００℃で５分間加熱して乾燥・仮焼成を行った。この配向制御層用組成物の塗布、仮焼成の工程を３回行った後、昇温速度１０℃／秒で酸素雰囲気中７００℃、１分間加熱する本焼成を行って結晶化させ、層厚１７０ｎｍの配向制御層を得た。この配向制御層上には膜厚調整層を形成しなかった。これを比較例２の強誘電体薄膜とした。
【手続補正１５】
【補正対象書類名】明細書
【補正対象項目名】００８７
【補正方法】変更
【補正の内容】
【００８７】
＜比較例３＞
実施例１と同様の基板を用意し、この基板のＰｔ下部電極膜上に、スピンコート法により、５００ｒｐｍで３秒間、その後３０００ｒｐｍで２０秒間の条件で、上記調製した１０質量％濃度の配向制御層用組成物を塗布した。続いて、ホットプレートを用い、大気雰囲気中、２００℃で５分間加熱して乾燥・仮焼成を行った。この配向制御層用組成物の塗布、仮焼成の工程を６回繰り返した後、昇温速度１０℃／秒で酸素雰囲気中７００℃、１分間加熱する本焼成を行って結晶化させ、層厚２７０ｎｍの配向制御層を得た。この配向制御層上には膜厚調整層を形成しなかった。これを比較例３の強誘電体薄膜とした。
【手続補正１６】
【補正対象書類名】明細書
【補正対象項目名】００９３
【補正方法】変更
【補正の内容】
【００９３】
また、図５、図６からも明らかなように、実施例１〜１１の結晶粒径制御層を設けずに形成した強誘電体薄膜に比べて、実施例１２〜２０の結晶粒径制御層を設け、その上に形成した強誘電体薄膜は、最表層における平均粒子径が非常に微細な結晶組織になることが確認された。